(57)【特許請求の範囲】
【請求項１】
セルロースアシレートフィルムを溶液流延製膜方法で製造する方法において、流延用支持体から剥離したウェブを乾燥、必要に応じ熱矯正した後に巻芯に巻き取るに際し、乾燥及び／又は熱矯正工程中に蒸発する可塑剤を除去する手段を配置してウェブの巻き取りを行い、前記可塑剤を除去する手段が、乾燥及び／又は熱矯正工程中における全供給風量の５％〜５０％の新鮮空気を加える手段であることを特徴とするセルロースアシレートフィルムの製造方法。
【請求項２】
セルロースアシレートフィルの厚みが２０〜８５μｍであることを特徴とする請求項１に記載したセルロースアシレートフィルムの製造方法。
【発明の詳細な説明】
【技術分野】
【０００１】
本発明は、ハロゲン化銀写真感光材料や液晶などのベースとして利用されるセルロースアシレートフィルム（以下、単にフィルムと略称することもある。）の製造方法に関する。
【背景技術】
【０００２】
フィルムを製造するための溶液流延製膜方法は、例えば、特開昭６２−４６６２５号、同−４６６４６号、特開平４−５２１２５号、同１１−９０９４４号、同１１−２３５７２８号、同１１−３２３０１７号公報などにより知られている。
【０００３】
図１０に従って、溶液流延製膜方法によるフィルムの製造を説明する。尚、混合・攪拌などセルロースアシレート溶液（以下、ドープと略称することもある。）の調整工程は省略されている。
【０００４】
図１０において、１０は貯蔵釜であり、導入口１１よりドープが、導入口１２より添加剤が導入され、保温ジャケット１３により所定の温度が維持されており、排出口１４を開くことによりギヤポンプ１５を介して送液され、流延用ダイ１６を通してエンドレス状の支持体１７の上に排出されて塗膜が形成される。塗膜は支持体１７の走行に伴って冷却され、剥離点１８において支持体１７から剥離されウェブ１９として引き出される。引き出されたウェブ１９は、テンター（幅規制装置）２０を経て乾燥装置２１に送られて乾燥され、巻取装置２２によりロール状の元巻き製品となる。
【０００５】
上記製造法は一例であり、調整された添加剤ラインをドープ送液ラインに混合し、流延用ダイへ送る製造方法もある。
【０００６】
上記した溶液流延製膜方法によりフィルムを製造する方法において、巻き取りを制御する方法ないし装置は知られており、例えば、特開昭６３−７４８５０号にはエンボス加工、特開平４−８５２４９号公報などには、エンボスタッチ巻き取りを行うことが開示されている。
【０００７】
製品のロール状巻き取りに関して、製品の形態から巻取径自体について言及している先行文献は知られていない。巻取における巻取硬度自体についての測定方法に関しては公知技術がある。
巻き取りと共にロール状製品が帯電していくという帯電電位に関しても知られている。
【０００８】
巻芯部のテープ転写に関して、フィルム厚みとテープ厚みの関係についてかつテープを貼る位置について記述されたものはない。
製品の巻き取りに際しての巻き取り部のクリーン度に関しては知られている。
【０００９】
乾燥或いは熱矯正工程における可塑剤の蒸発・凝縮及びこれによる汚染については知られているが、これによる機器の汚染抑制方法に関して言及している文献は知られていない。
【先行技術文献】
【特許文献】
【００１０】
【特許文献１】特開昭６２−４６６２５号
【特許文献２】特開昭６２−４６６４６号
【特許文献３】特開平４−５２１２５号
【特許文献４】特開平１１−９０９４４号
【特許文献５】特開平１１−２３５７２８号
【特許文献６】特開平１１−３２３０１７号
【特許文献７】特開昭６３−７４８５０号
【特許文献８】特開平４−８５２４９号
【発明の概要】
【発明が解決しようとする課題】
【００１１】
近年、セルロースエステルフィルムは、薄膜化の方向に向かっているが、従来の１２０μｍ厚フィルムの巻取張力を基に、例えば、４０μｍ厚のフィルムをフィルム断面・張力応力の延長上で巻き取ろうとすると、張力が弱すぎ、ロール状の製品形態が緩巻き状態で馬の背状になり、かつフィルムが多角形に変形した故障状態となり、このような状態では時を経るに従って変形部分のフィルムが固定して変形部分が残り、平面性品質に問題が生じていた。片やこれを解決する対応として、従来の張力応力よりも強めの張力で巻き取りを行っていくと、半径方向応力によりテープ厚に基づくテープ転写或いはフィルムのごくわずかな厚みムラに起因するバンド状の密着フィルム変形、更には、部分的な密着性アップに基づくピラミッド状のベース変形を招く部分的なブロッキングなどが発生し、製造ロスが増大している。
【００１２】
上記の問題を解消するような巻取張力条件は、フィルム厚が、８５〜２０μｍへと薄膜化の方向に向かっている中では、ピンポイントの条件となり、製品が多種多様に増加する中では益々難しい状態にある。
【００１３】
つまり、薄膜フィルムの巻き取りに伴う問題は、巻取張力を低めにしようと高めにしようと非常な困難を伴っている。上記した特開平４−８５２４９号公報が教えているエンボスタッチ巻取方法は、初期巻取張力を低めに設定することが可能であり、薄膜フィルムの巻き取りに適している。然しながら、この方法を行うには、種々様々な幅サイズのフィルムに対応して数種のタッチロールを用意して交換する必要があり、交換作業に伴う時間ロス、数種のタッチロールを用意するための生産コストが上昇するという問題がある。
【００１４】
また、ロール状に巻き取った製品（元巻き）に対する除電が十分でないと、このような元巻きからフィルムを繰り出して二次加工を行おうとすると、例えば、機能性膜を形成するための塗布を行うと、帯電量ムラが原因で塗布面に班が生じてしまうことがあり、製造ロスが増大する。特に近年、生産性向上を目的として高速塗布の方向に向かっており、元巻きからフィルムの繰り出しを行う際の繰り出し帯電電位は益々高くなり、これによる帯電ムラがより発生し易く、塗布ムラ故障の発生に繋がっている。
【００１５】
ロール状の元巻フィルムに微少な異物が付着していること自体、二次加工を行うのに好ましくないことであるが、特に乾燥・熱矯正（冷却を含む）工程において、微少な異物が搬送用ロール或いはフィルムに付着していると、工程入り口部でのフィルム表面温度は１００〜１６０℃でありフィルムが軟化状態にあるので、搬送用対ロールに挟まれたフィルムが異物により変形を受けて火ぶくれ状となり製造ロスとなってしまうので極めて好ましくない。
【００１６】
乾燥や熱矯正（冷却を含む）の工程では、高温下で行われるため、フィルム可塑剤が蒸発するが、これが壁面や機器などの低温部分に接触すると、可塑剤の種類により凝縮して液状態或いは粉状態となり、壁面や機器の汚染となる。このような汚染部分から液状態や粉状態の可塑剤が滴下してフィルム面に付着すると品質上問題となるので製造ロスとなる。このため、工程の稼動を停止させて壁面や機器の汚染を清掃することが必要であり、メ
ンテナンス負荷が増大するだけでなく、製造効率も低下させている。また、例えば乾燥工程において循環風を利用した場合に、気体状態の可塑剤の濃度が高くなり、機器の汚染の問題はより顕著に発生する。
【００１７】
製膜されたフィルムの巻き取りに際し、巻き芯（コア）に対してフィルムの先端を接着するテープは、従来、作業の取り扱い性を考慮して厚みが１００〜１５０μｍのテープを利用しているが、厚みが１２０〜１００μｍから２０〜８５μｍのように薄膜化されたフィルムの場合には、テープ厚み分によるフィルム面への転写の問題が顕著となり、解決が要請される。
【００１８】
また、巻取終了と共に、巻き取り仕上がり品（元巻き）の巻き上げ速度は減速され、やがてゼロとなるが、この搬送速度変化に伴い、フィルム搬送位置は、エッジポジションコントロール（Ｅ．Ｐ．Ｃ．）の制御が働いたとしても、わずかながら変化する。新しいコアに変更された後においても同様に急激な増速に伴いフィルムの搬送位置がわずかながら変化する。このため、特に巻き取り開始時における搬送位置が急激に変わることによりフィルム上に皺が発生し、製造ロスとなる現象が発生していた。これは、この増加減速時の巻き位置の変化を修正するために急激な制御が働くため、かえってフィルムに皺を発生させる事態を招いていた。このような事態の発生も製造ロスにつながるので解決が要請されている。
【００１９】
上記から明らかな如く、本発明は、フィルムを緩みなく巻き取り、馬の背状、ピラミッド状のブロッキング故障などの変形防止、巻き取ったフィルムからの除電、帯電量の軽減、異物の混入を阻止するフィルム面のクリーン化、蒸発した可塑剤による機器の汚染防止、などを可能にした薄膜ＴＡＣフィルムなどのフィルムの製造方法を明らかにすることを課題とし、特に、蒸発した可塑剤による機器の汚染防止を可能にした薄膜ＴＡＣフィルムなどのフィルムの製造方法を明らかにすることを課題とする。
【課題を解決するための手段】
【００２０】
本発明の上記課題は、下記構成によって達成できる。
１．セルロースアシレートフィルムを溶液流延製膜方法で製造する方法において、流延用支持体から剥離したウェブを乾燥、必要に応じ熱矯正した後に巻芯に巻き取るに際し、乾燥及び／又は熱矯正工程中に蒸発する可塑剤を除去する手段を配置してウェブの巻き取りを行い、前記可塑剤を除去する手段が、乾燥及び／又は熱矯正工程中における全供給風量の５％〜５０％の新鮮空気を加える手段であることを特徴とするセルロースアシレートフィルムの製造方法。
【００２５】
２．セルロースアシレートフィルの厚みが２０〜８５μｍであることを特徴とする上記１に記載したセルロースアシレートフィルムの製造方法。
【００２６】
本発明の参考発明として、下記構成が挙げられる。
（Ａ）可塑剤を除去する手段が、乾燥及び／又は熱矯正工程中において可塑剤の蒸気圧を下げる手段であることを特徴とする上記１に記載したセルロースアシレートフィルムの製造方法。
（Ｂ）可塑剤を除去する手段が、乾燥及び／又は熱矯正工程中において可塑剤が接触する金属面に対する加熱手段であることを特徴とする上記１に記載したセルロースアシレートフィルムの製造方法。
（Ｃ）可塑剤を除去する手段が、乾燥及び／又は熱矯正工程中に供給する空気を循環させ、その循環過程において蒸発している可塑剤を除去する手段であることを特徴とする上記１に記載したセルロースアシレートフィルムの製造方法。
更に、本発明の参考発明として、下記が挙げられる。
（１）セルロースアシレートフィルムを溶液流延製膜方法で製造する方法において、流延用支持体から剥離したウェブを乾燥、必要に応じ熱矯正した後に巻芯に巻き取るに際し、ウェブにエンボス加工を施すと共に、初期巻取開始時において、２８０Ｎ／ｍ幅＞タッチロール巻取による押圧力（Ｎ／ｍ幅）＋巻取初期張力（Ｎ／ｍ幅）＞６０Ｎ／ｍ幅となるように巻き取ることを特徴とするセルロースアシレートフィルムの製造方法。
【００２７】
（２）タッチロールとして実質的にウェブに形成されているエンボスだけに接触する平ロールを利用することを特徴とする上記（１）に記載したセルロースアシレートフィルムの製造方法。
【００２８】
（３）ウェブに形成されるエンボスは、高さがウェブ膜厚の０．０５〜０．３、幅がフィルム巾の０．００５〜０．０２に設定されていることを特徴とする上記（１）又は（２）に記載したセルロースアシレートフィルムの製造方法。
【００２９】
（４）ウェブの両端部に形成されているエンボスに対するタッチロールの押圧力が、両端で単独にて調整できることを特徴とする上記（１）、（２）又は（３）に記載したセルロースアシレートフィルムの製造方法。
【００３０】
（５）セルロースアシレートフィルムを溶液流延製膜方法で製造する方法において、流延用支持体から剥離したウェブを乾燥、必要に応じ熱矯正した後に巻芯に巻き取るに際し、巻き取り後の製品元巻の直径が、両端において異なるように巻き取ることを特徴とするセルロースアシレートフィルムの製造方法。
【００３１】
（６）製品元巻の両端部の半径差が５ｍｍ以内であることを特徴とする上記（５）に記載のセルロースアシレートフィルムの製造方法。
【００３２】
（７）セルロースアシレートフィルムを溶液流延製膜方法で製造する方法において、流延用支持体から剥離したウェブを乾燥、必要に応じ熱矯正した後に巻芯に巻き取るに際し、巻き取り後の製品元巻の巻き硬度が、（エンボス部硬度−フィルム端部と中央部との中間点の硬度）＜１７０であるように巻き取ることを特徴とするセルロースアシレートフィルムの製造方法。
【００３３】
（８）セルロースアシレートフィルムを溶液流延製膜方法で製造する方法において、流延用支持体から剥離したウェブを乾燥、必要に応じ熱矯正した後に巻芯に巻き取るに際し、ウェブを巻芯に接着するテープ厚を５０μｍ以下とし、本テープを巻芯巾手全幅に亘り接着させる、或いはウェブ両端に施されたエンボスの片側上のみに接着テープを貼り、ウェブ巻き取りを行うことを特徴とするセルロースアシレートフィルムの製造方法。
【００３４】
（９）セルロースアシレートフィルムを溶液流延製膜方法で製造する方法において、流延用支持体から剥離したウェブを乾燥、必要に応じ熱矯正した後に巻芯に巻き取るに際し、除電装置或いは強制帯電装置を配置して、元巻からフィルムを再繰り出しした際のフィルムの帯電電位が±２ｋＶ以内となるようウェブ巻き取りを行うことを特徴とするセルロースアシレートフィルムの製造方法。
【００３５】
（１０）セルロースアシレートフィルムを溶液流延製膜方法で製造する方法において、流延用支持体から剥離したウェブを乾燥、必要に応じ熱矯正した後に巻芯に巻き取るに際し
、乾燥装置、或いは熱矯正装置への導入前及び／又は搬出後にフィルムクリーン化装置を配置して、ウェブに付着している粉塵などを除去することを特徴とするセルロースアシレートフィルムの製造方法。
【００３６】
（１１）セルロースアシレートフィルの厚みが２０〜８５μｍであることを特徴とする上記（１）〜（１０）のいずれかに記載したセルロースアシレートフィルムの製造方法。
【発明の効果】
【００３７】
本発明によれば、蒸発した可塑剤による機器の汚染防止、などを可能にした薄膜ＴＡＣフィルムなどのフィルムの製造方法が提供される。また、本発明の参考発明（Ａ）、（Ｂ）、（Ｃ）によっても同様の効果が得られる。そして、本発明の参考発明の方法によるフィルムの巻き取りでは、巻芯の両面接着テープがエンボス部上にあり、タッチロールをエンボス部にタッチさせ、中央部はタッチさせず、元巻でのフィルムの密着は巻き張力支配となっているので、テープ転写発生を軽減することができる。また、低張力の巻き取りで
も上下の半径比率差のない元巻製品が供給でき、バンド状故障、テープ転写故障などによる生産ロスが削減され、結果として生産収率が向上する。更に、元巻の巻き径は左右均一となり、且つ、緩る巻き状態になっていないために、馬の背故障を発生させることがない。
【００３８】
除電対応、マット剤添加ドープにより元巻の再繰り出し時のフィルム帯電電位を抑制でき、フィルム帯電に起因する塗布ムラの発生を抑制することができ、ロス削減・収率向上が達成可能である。
【００３９】
熱矯正、フィルムのクリーン化によって異物に起因するフィルムの火ぶくれ変形の発生が防止され、また、最終工程に異物除去装置を設置することにより、最も効率良く異物の巻き込みを防止することができ、再繰り出しによる機能性層膜の新規塗布時における塗布故障の発生を未然に防止することができる。
【００４０】
特に本発明によれば、可塑剤のコンデンスを抑えることにより、コンデンス液体によるフィルム上への汚染、乾燥、熱矯正工程での壁の汚染などを抑制することができ、これらに伴う清掃業務の負担を軽減することができる。
【図面の簡単な説明】
【００４１】
【図１】本発明を適用した装置の概略図
【図２】乾燥工程部の概略図
【図３】クリーン化装置の概略図
【図４】巻取装置の要部概略断面図
【図５】ウェブ（フィルム）の拡大断面図
【図６】巻芯とフィルム元巻の概略断面図
【図７】巻取装置の概略側面図
【図８】巻芯へのフィルムの接続を示す概略正面図
【図９】巻芯へのフィルムの接続を示す概略正面図
【図１０】従来の装置を示す概略図
【発明を実施するための形態】
【００４２】
添付の図面に従って本発明に係るフィルムの製造方法を説明する。併せて、参考発明についても説明する。
図１は、本発明に係るフィルムの製造方法を実施する装置を概略図で示すものであり、基本的な構成においては、図１０に従って説明した従来の溶液流延製膜装置と変わらない。
【００４３】
本発明を実施する装置において特徴的な点は、発明が解決しようとする課題として提示した諸点のための装置・機器が備えられている点であり、次の通りである。
【００４４】
第１に、製品のロール状巻き取りに関しての課題のための装置・機器は、エンボス加工装置３０及び巻取装置７０に具体化されており、第２に、帯電並びに除電については、ドープの調整並びに巻取装置７０に関連して設けられており、第３に、フィルム面のクリーン化については、クリーン化装置５０に具体化されており、第４に、乾燥或いは熱矯正工程における可塑剤の蒸発・凝縮による機器の汚染に関しては、乾燥装置４０及び熱矯正装置（冷却手段を含む）６０に具体化されている。以下、順次具体的に説明する。
【００４５】
第１のフィルム巻き取りに関しての課題の解決を説明する。
取り扱うフィルムは、セルロースアシレートフィルムで厚みが２０〜８５μｍであるセルロースアシレートフィルムである。
【００４６】
エンボスについて説明する。
乾燥装置４０、必要に応じ熱矯正装置６０を経たフィルムに対し、巻取工程に導入する前段において、エンボス加工装置３０によりエンボス３１を形成する加工が行われる。エンボス加工装置３０としては、特開昭６３−７４８５０号公報に記載されている装置が利用できる。
【００４７】
エンボス３１は、図５−Ａに示すように形成される。即ち、エンボス３１の高さＨ（μｍ）はフィルム膜厚Ｔの０．０５〜０．３の範囲、幅Ｗはフィルム幅Ｌの０．００５〜０．０２の範囲に設定する。例えば、フィルム膜厚４０μｍ、フィルム幅１００ｃｍであるとき、エンボス３１の厚みは２〜１２μｍ、エンボス幅は５〜３０ｍｍに設定する。タッチロール７２との関係については後述する。
【００４８】
図５−Ｂに示すように、エンボス３１はフィルムの両面に形成してもよい。この場合、エンボス３１の高さＨ１＋Ｈ２（μｍ）はフィルム膜厚Ｔの０．０５〜０．３の範囲、幅Ｗはフィルム幅Ｌの０．００５〜０．０２の範囲に設定する。例えば、フィルム膜厚４０μｍであるとき、エンボス３１の高さＨ１＋Ｈ２（μｍ）は２〜１２μｍに設定する。エンボス幅は５〜３０ｍｍに設定する。
【００４９】
エンボス高さ下限については、フィルム間の部分的な密着ムラを防ぐために必要な高さから、一方、上限は、これ以上にするとエンボスが高すぎるため、ロール状製品形態が馬の背状に多角形状に、変形し故障を誘発するからである。
【００５０】
エンボスの幅については、エンボス部は、最終的にはロス部分となるため、少なくしたいが、例えばフィルム厚みを８０μｍから４０μｍへと薄膜化していった際、フィルム〜ロール間の摩擦力が、５０μｍを境にグリップ力が極端に減少することが判明、更にフィルム製膜速度を３０ｍ／ｍｉｎ以上に高速化していった際、特に５０ｍ／ｍｉｎ以上でフィルム〜ロール間の摩擦力が極端に減少することが判明した。このため、特に５０μｍ以内の薄膜フィルムで、５０ｍ／ｍｉｎ以上の高速製膜時において、フィルムのすべりを抑えるための最低限必要なエンボス幅である。但し、前述のエンボスの高さともリンクしており、ピラミッド状、馬の背、多角形状、巻きずれ故障を全てクリアーするエンボス高さ×エンボス幅を決定したものである。
【００５１】
尚、エンボス３１は、フィルムの両端部だけでなく中央部部分にも配置することができる。
フィルム端部の巻芯への接続について：
フィルムの巻き取りを行うには、まず、その先端を巻芯７１に接続するする必要がある
。その構成を図８、図９に従って説明する。
【００５２】
図８に示す態様は、巻芯７１の略全長にわたって両面接着テープ７５を配設して行う態様である。この態様では、膜厚（糊厚込み）が２０〜５５μｍで、幅５〜５０ｍｍの両面接着テープ７５をコア幅手方向に全面に貼りフィルムを巻芯に接着させる。両面接着テープ７５の長さは、フィルム幅±５０ｍｍに設定する。
【００５３】
なお、ウェブを巻芯に接着するテープ７５は両面接着テープではなく、片面接着テープにより、ウェブと巻芯を接着する方法でもよい。
【００５４】
図９−Ａに示す態様では、巻芯７１の一方の端部に、一方のエンボス３１にかかる位置に幅５〜５０ｍｍ、長さ１０〜５０ｃｍの両面接着テープ７５を貼り、フィルムの先端の一方だけを接続する。この態様では、巻芯７１に接続するフィルムの先端はθ＝１０〜６０度の範囲で斜めにカットする。
【００５５】
図９−Ｂは、比較例として挙げる態様であり、巻芯７１の中央部だけに両面接着テープ７５を配設する。幅５〜５０ｍｍ、長さ１０〜５０ｃｍの両面接着テープ７５を利用した。また、フィルムの先端は逆放物線状にカットした。
【００５６】
例えば、８０μｍフィルムから４０μｍへと薄膜化することにより、巻き芯テープによるフィルムへのテープ転写は想定以上の３倍まで増加した。テープ厚を従来の１００μｍ厚みから２０〜５５μｍへと極端に薄膜化することにより巻き芯テープの転写は、80μｍ厚フィルムから４０μｍに薄膜化してもフィルムへのテープ転写は、従来の８０μｍフィルムで、１００厚テープを使用していた以上に減少し、ロス削減につながることが判明した。
【００５７】
又、比較例のフィルムセット方法に比較し、ここで述べた本方式に変えることによりテープの転写距離は極端に減少することが判明した。特に、片側エンボス上にセットする方法では、このテープ転写によるロスはほとんどない状態にすることができる。横一直線上にテープセットする方式でもテープ薄膜化により、従来ロス以内に収めることができた。
【００５８】
図４に示すように、巻芯７１に対するフィルムの巻き取りは、タッチロール７２による押さえ込みの下で行われるが、タッチロール７２による押さえ込みは、エンボス３１の部分に対してのみ行われる（エンボス３１の不存在部分のフィルム面とタッチロール７２との間には間隙がある）。
【００５９】
巻取部の空調・雰囲気は、温度２０〜４５℃、湿度４０〜８０％ＲＨに設定する。
【００６０】
初期巻取開始時での巻取張力、タッチロール押圧力が、以下の条件を満たすように巻き上げる。
【００６１】
２８０Ｎ／ｍ幅＞エンボス部のみタッチロール巻取の押圧力＋巻取初期張力＞６０Ｎ／ｍ幅となるように巻き取る。
【００６２】
この巻き取り条件範囲については、２８０Ｎ／ｍ以上では、巻取時の張力、及びタッチロール押圧力によりエンボス部にかかる半径方向圧力が大きすぎ、以下で述べるように機能性膜塗布加工のため再繰り出した際、フィルム剥離帯電量が大きすぎ、フィルムの帯電量が±２ＫＶ以上になり、塗布ムラを誘発することがあるからである。一方、６０Ｎ／ｍ以内では、巻取張力が弱すぎ、特に２０００m以上の長尺巻取の際、仕上がった製品ロール輸送時に巻きずれたり、再繰り出し時の繰り出し張力により巻きずれを起こすからであ
る。
【００６３】
タッチロール７２の押し圧は、押し圧検出器を設置して監視し、３〜１００Ｎ／ｍ幅に設定する。
【００６４】
タッチロール７２の押圧手段としては、例えば、複動式低摩擦シリンダ或いは張力フィードバックをかけるためにサーボモータを利用する。
【００６５】
両サイドからそれぞれ単独にて制御できるように押圧する。押圧検出機にて両サイドの押圧を測定するのが好ましい。
【００６６】
巻取初期の張力を、例えば６０〜１８０Ｎ／ｍ幅のように低張力に設定する。
【００６７】
タッチロール７２の形状は、巻き始めはフィルムの全幅が接触する平ロールとし、実質的にはエンボスによりエンボス部のみを接触するロールとなる。或いはエンボスのみを接圧する方式もよいが、この場合はフィルム幅が変わるとエンボス位置に合わせタッチロール位置をずらす必要がある。
【００６８】
張力を制御するには、テーパー張力設定、関数制御張力設定などの方法による。その手段・方法は、公知の技術を用いればよい。
【００６９】
前述したように、エンボス幅は５〜３０ｍｍに設定され、全幅フラットロールで、ロール幅＝フィルム幅＋（０〜＋４００）ｍｍとすることが好ましい。或いは、エンボス部のみでタッチするロール７２との接触幅としては１０〜４０ｍｍとするのが好ましい。
【００７０】
タッチロール７２の材質は、金属或いは硬質合成樹脂とする。タッチさせる位置は、フィルムが製品ロールと接する接線直後の位置とすることが好ましい。
【００７１】
巻き上がるにつれタッチロール７２の移動する方向は、巻取芯からの法線方向がより好ましい。
【００７２】
巻取終了前０〜５秒及び巻き取り開始後の０〜５秒間において、巻取部のエッジポイントコントロール（ＥＰＣ）の制御を自動から固定になるように設定して巻き取りを行うのが好ましい。
【００７３】
次に、弛みのない巻き形状について説明する。
【００７４】
図６に示すように、コア７１の上下端部の巻き径差が、（Ｙ１−Ｘ１）＜５ｍｍ、且つ或いは、コア下巻き径の左右差が、（Ｙ２−Ｙ１）＜５ｍｍとなるように巻き取りを行う。図面では、巻き径差或いは左右差がゼロの場合が仮想線で示されている。
【００７５】
尚、上記の数値は、巻き上がり時の製品ロール直径が１０００ｍｍ以内を想定した場合である。巻き上がり直径の違いに応じて上記数値は実験的に求められる。
【００７６】
上記５ｍｍの以内にする理由は、鋭意検討の結果、まず上下端部の巻き径差が５ｍｍを超えると巻き自体がゆる巻き状態にあり、製品ロールの輸送時に巻きずれを起こしロスを招くからである。又、コア下巻き径の左右差を５ｍｍ以内にするのは、これ以上では、フィルム間の隙間が多くなり、多角形状、或いは馬の背状故障が発生し始しめるし、かつ、半径が小さい側に半径方向応力が偏っているため、再繰り出し時エンボス部での剥離帯電が大きくなり、機能性膜塗工時、帯電による塗布ムラを誘発するからである。上下端部の
巻き径差を５ｍｍ以内にする方法としては、初期巻取張力、エンボスタッチ押し圧力を前述範囲内にもっていくこと、一方、コア下巻き径の左右差を５ｍｍ以内にする調整方法としては、左右エンボス厚の調整、或いは、左右タッチロール押圧力の調整によって行われる。
【００７７】
上記のような巻き径差ないし左右差を形成させるには、タッチロール７２のエンボス３１に対する左右の接触圧の調整による。タッチロール圧は、左右の巻き径を左右に設置した測定手段、一例として光学系変位測定器により検出し、或いは、巻取後にメジャーにより計測して算出し、左右の巻き径差が上記の式を満足するように押し圧を調整する。このため、タッチロール７２の左右の押し圧は独立して制御できるように構成されているのである。
【００７８】
（巻芯下の半径−巻芯上の半径）＜５ｍｍ
を満たすように巻き取るには、下記巻き硬度を満たす範囲にて巻き取る必要があ
る。
【００７９】
巻取時の巻き硬度について説明する。
（エンボス３１部の巻き硬度−フィルム端部から中央部の中間位置の巻き硬度）＜１７０となるように巻き取る。
【００８０】
硬度が１７０以上である場合、エンボス部の密着力が大きすぎ、製品ロールの再繰り出し時、剥離帯電量が高すぎ、前述のフィルム帯電量を±２ＫＶ以内にもっていけないからである。又、元巻き中間部の巻き状態がぶかぶか状態であり、製品ロールが多角形状故障を招くからである。
【００８１】
又、環境対応も考慮し従来８０μｍフィルムから半分厚の４０μｍへと薄膜を行っていく際、生産効率化から巻き上がり時の巻き径は従来の８０μｍフィルムと同じクラスとするため、巻取長は約倍巻き上げることになり、このため巻き数が倍近くに増えることから前述のエンボス厚、エンボス幅、巻取張力、タッチ押圧力、巻き径、巻き硬度を規定内に管理してゆくのが重要となるのである。
【００８２】
硬度は、ＪＩＳ規格のビスカス硬度計、或いは、スイス国、ＰＲＯＣＥＱ  Ｓ．Ａ．社製の電子式フィルム硬さ試験機・エコーチップ、或いはパロテスター２などを利用することができる。インパクト装置はＤ型を利用する。
【００８３】
硬さ値Ｌは、反発速度Ｖ／打撃速度Ｖ０で計測する。反発速度Ｖは、インパクトボディの供試体からの反発速度、打撃速度Ｖ０は、インパクトボディの供試体からの打撃速度であり、１０点測定の平均値を算定した。尚、元巻における硬度測定点は、中央部の硬度はバラツキが大きいため、エンボス加工部の上面とエンボス加工部と中央部との中間部とした。
【００８４】
第２の帯電並びに除電についてであるが、帯電防止対応のドープ調整については公知の方法を特別の制限なく用いることができる。
【００８５】
次に、図７に従って、巻取装置７０に配置される除電手段について説明する。巻取前及び巻取部直後に除電器７４を設置する。特に、巻取元巻接線内に巻き込む位置に除電器７４Ａを設置することが好ましい。
【００８６】
この除電器７４は、元巻を再繰り出しした際の帯電電位が＜±２ＫＶとなるように巻取時に除電装置或いは強制帯電装置により逆電位を与える構成で行なうことができるが、強
制帯電電位が、１〜１５０Ｈｚで正負交互に変換される除電器により除電する構成とすることもできる。
【００８７】
上記の除電器７４に代えて、イオン風を発生させるイオナイザーや除電バーを利用することができる。
【００８８】
イオナイザー除電は、エンボス加工装置３０から案内ローラ７３を経て巻芯７１への送り込まれるウェブに対してイオン風を吹き付けることによって行われる。イオン風は、除電器７４により発生される。除電器７４としては、公知のものを制限なく用いることができる。
【００８９】
製品ロールを再繰り出し時、フィルム帯電が±２ＫＶ以上では、機能性膜塗工時、塗布ムラを誘発することがあるためであり、これを防ぐためには、製膜巻取時の徐電は必須となるのである。特に薄膜、高速化を追求した場合、再繰り出し時のフィルム剥離帯電が高くなるため、製膜時徐電は必須となる。
【００９０】
次に、帯電量の軽減についてであるが、元巻製品の再繰り出し時の剥離帯電の軽減対応については、マット剤を添加し、フィルム面間の接触面積の減少を行うことで対応できる。
【００９１】
図３に従って、第３のフィルム面のクリーン化について説明する。
クリーン化装置５０は、乾燥装置及び／又は熱矯正装置６０の前段及び／又は後段に配置され、搬送途中のウェブに対しクリーン化手段５１によりフィルムに超音波振動を与えると共に表面に高圧風を吹き当てて付着物を吹き飛ばして吸引し、付着している粉塵などを除去するものである。尚、配置するクリーン化手段は、単一であってもよいし、２以上の複数であってもよい。
【００９２】
クリーン化手段として、振動・高圧風供給・吸引方法以外の方法として、火炎処理（コロナ処理、プラズマ処理）を行なう方式、粘着ロールを設置する方式など、公知の手段・方法を特別の制限なく用いることができる。
【００９３】
ウェブに対する粉塵などの付着は、静電気の作用による場合が多いので、上記したクリーン化手段５１の前段に除電手段、例えば、除電バー５２を配置してウェブの静電気を除去することが好ましい。除電バー５２としては、公知のものを特別の制限なく用いることができる。
【００９４】
次に、可塑剤のコンデンス対応について説明するが、先ず、乾燥・熱矯正工程における可塑剤の蒸発・凝縮による機器の汚染を防止する構成について説明する。
【００９５】
高温がかかる乾燥・矯正工程において可塑剤が蒸発し、ロールや壁面においてコンデンスする現象を抑制する対策として、単位時間当たり供給風量に対して特定量以上の新鮮空気を流入させることで対応する。そして、供給する新鮮空気の量は、全供給風量の５％〜５０％に設定する。
【００９６】
新鮮空気供給量を５％〜５０％にしているのは、５％未満では、新鮮空気量が少なすぎ可塑剤コンデンスを抑制しきれないためである、５０％を超えると、新鮮空気量が多すぎ、ランニングコストで無駄が多くなる最適範囲であるからである。
【００９７】
上記の対策の外、例えば、次のような構成が採用可能である。第１に、乾燥・矯正工程室内の空気を一部循環させ、クーラーコイルなどに通すことにより可塑剤を強制的に除去
した後、ヒーターで規定温度に上昇させる構成、第２に、可塑剤が金属面に接触する部分の温度を上げる構成、例えば、蒸気・面ヒーターなどにより金属面弥接触する部分の温度を上げる構成である。第３に、ロール面上での可塑剤の蒸気圧を下げるために、新鮮空気を供給する構成である。新鮮空気を供給する手段としては、ロールの近傍に幅手方向にスリットを設け、パンチ板箱からエア風を供給し、供給空気の風速分布を抑えるこ構成などが採用されるが、これに限定されるものではない。
【００９８】
矯正工程室或いは冷却工程からフィルムを出す際のフィルムの温度は、６０℃以下とすることが好ましい。
【００９９】
ここで６０℃を超える温度で矯正、冷却工程ボックスから搬出した場合には、可塑剤のコンデンスがまだ起きる条件下にあるからである。
【０１００】
マット剤の添加による帯電の防止については、最上層にマット剤を添加したドープにてフィルムを製膜し巻き取ることによって可能となる。
【実施例】
【０１０１】
以下、本発明の参考発明の実施例を比較例と共に説明する。
参考実施例１
図１から８に示す装置により巻き取りを行なった。巻き取りに際しては、エンボスタッチロールを利用する。このタッチロールは、フィルム全体を押すタッチロールであるが、基本的には、エンボス部のみを軽く押している。
【０１０２】
ＴＡＣフィルムの厚みは４０μｍ、エンボスの厚みは５μｍに設定した。巻芯上に厚みが４０μｍ、３０ｍｍ幅の両面接着テープを１００ｍｍ長さにて片側エンボス部のみに接着させ、ウェブを固定させ、巻取初期張力は、１６０Ｎ／ｍ、テーパー５０％、押し圧は左右計で２０Ｎに設定した。以上の条件で、フィルムの巻き取りを行なった。結果を表１に示す。
【０１０３】
比較例１
図１から８に示す装置により巻き取りを行なった。巻き取り初期張力を２５０Ｎ／ｍに設定した外は、参考実施例１と同様の条件でフィルムの巻取を行った。結果を表１に示す。
【０１０４】
比較例２
図１から８に示す装置により巻き取りを行なった。巻き取り初期張力を１００Ｎ／ｍに設定した外（但し、タッチロールは行なわず。）は、参考実施例１と同様の条件でフィルムの巻取を行った。結果を表１に示す。
【０１０５】
比較例３
基本的には図１から図８に示した装置によりフィルムの巻き取りを行なったが、フィルムのエンボス部にのみ接触する凸ロール部を設けた構成のタッチロールを利用した外、エンボスの厚み１３μｍ、巻取初期張力１８０Ｎ／ｍに設定し、これら以外は、参考実施例１と同様の条件でフィルムの巻取を行った。結果を表１に示す。
【０１０６】
【表１】
0005402958.tif 000002
【０１０７】
注１：馬の背故障＝緩る巻き起因による馬の背状の変形故障
注２：多角形故障＝緩る巻き起因による多角形状の変形故障
注３：夫々の評価は次の符号で示した。
○：故障なし。
【０１０８】
△：実用上の問題はないものの故障が見られる。  
×：実用上の故障あり。
【符号の説明】
【０１０９】
１０−貯蔵釜
１１−ドープ導入口
１２−添加剤導入口
１３−保温ジャケット
１４−排出口
１５−ギヤポンプ
１６−加圧型ダイ
１７−支持体
１８−剥離点
１９−ウェブ
２０−テンター
２１−乾燥装置
２２−巻取装置
３０−エンボス加工装置
３１−エンボス
４０−乾燥装置
５０−クリーン化装置
５１−クリーン化手段
５２−除電バー
６０−熱矯正装置
７０−巻取装置
７１−巻芯（コア）
７２−タッチロール
７３−案内ローラ
７４−除電器
７５−両面接着テープ
【図１】
0005402958.tif 000003
【図２】
0005402958.tif 000004
【図３】
0005402958.tif 000005
【図４】
0005402958.tif 000006
【図５】
0005402958.tif 000007
【図６】
0005402958.tif 000008
【図７】
0005402958.tif 000009
【図８】
0005402958.tif 000010
【図９】
0005402958.tif 000011
【図１０】
0005402958.tif 000012